(57)【特許請求の範囲】
【請求項１】
離型層と、
ハードコート層と、
前記離型層と前記ハードコート層との間に形成される、撥水性かつ親油性の耐指紋層と、
を備えるハードコート転写シートであって、
前記耐指紋層は、
溶剤可溶性の水酸基価を有する含フッ素共重合樹脂に、イソシアネート化合物を添加して溶剤に分散又は溶解して塗布し、熱で硬化させることで形成され、その厚さが０．０１μｍ以上２μｍ未満であり、  
前記ハードコート転写シートを支持体に転写成形後の表面の水接触角が７０°以上であり、かつ、スクアレン接触角が３０°未満である
ことを特徴とするハードコート転写シート。
【請求項２】
請求項１に記載されたハードコート転写シートを用いて支持体に転写成型することを特徴とする転写成型物の製造方法。
【発明の詳細な説明】
【技術分野】
【０００１】
本発明はハードコート転写シート及び製造方法に関し、更に詳しくは耐指紋性を備えるハードコート転写シートに関する。
【背景技術】
【０００２】
近年、ハードコート転写成型物への機能性付与が広く行われる様になっている。これらの中でも、スマートフォン等のタッチパネルを搭載した情報機器の拡大に伴い、耐指紋性、すなわち指紋拭き取り性を付与することは大きな課題となっている。
【０００３】
一般に、耐指紋性の付与方法として、ハードコート層に防汚成分を混合する手法が挙げられるが、リコートされるアンカー層や接着層との密着を阻害する問題があり、あるいは転写成型後の指紋拭き取り性能やハードコート性能の低下が生じ得る。
【０００４】
また、他の方法として、転写成型後にスプレーコートやディッピングコートにより防汚層をコーティングする方法も考えられるが、工程増加によるコストデメリットの方が大きくなってしまう。
【０００５】
特許文献１には、指紋を目立ちづらく、或いは拭き取りやすくする手法として、トップコート層がオルガノシリカゾルとフッ素樹脂又はアクリル樹脂とシロキサンとが複合化されたシロキサングラフト型ポリマーの組み合わせによりなるものが開示されている。
【０００６】
特許文献２には、トップコート層が特定のフッ素含有活性エネルギー線硬化型樹脂によりなるものが開示されている。
【０００７】
特許文献３及び特許文献４には、指紋を目立たないように、或いは拭き取りやすくするためにフィラーを分散する方法が開示されている。
【先行技術文献】
【特許文献】
【０００８】
【特許文献１】特開２００９−０５２０１９号公報
【特許文献２】国際公開第１０／０１６４５２号公報
【特許文献３】特開２００８−２７３１８７号公報
【特許文献４】特開２００８−２９６４９２号公報
【発明の概要】
【発明が解決しようとする課題】
【０００９】
しかしながら、トップコート層がオルガノシリカゾルとフッ素樹脂又はアクリル樹脂とシロキサンとが複合化されたシロキサングラフト型ポリマーの組み合わせによりなるものや、トップコート層が特定のフッ素含有活性エネルギー線硬化型樹脂によりなるものは、リコート層の選択性が狭く、またハードコート層としての性能を満足するものではない。
【００１０】
また、ハードコート転写シートのハードコート層に耐指紋性を付与する方法としては、ハードコート層に防汚成分を添加する方法があり、防汚成分としてはシリコーン或いはフッ素を含有する材料が挙げられるが、転写シートのハードコート層に防汚成分を添加した場合、リコート層の密着性を阻害したり、転写成型後の指紋拭き取り性能や硬度物性が十分に得られない。
【００１１】
また、転写シートの離型層に防汚成分を添加する方法も考えられるが、ハードコート層全面に転移させるのが難しく、耐指紋性能は十分に得られない。
【００１２】
さらに、転写成型後にスプレーやディッピング等により耐指紋層をコーティングする方法もあるが、転写シート本来の一工程によるメリットが損なわれ、工程増加によるコストデメリットの方が大きい。
【００１３】
本発明は、上記従来技術の課題に鑑みてなされたものであり、ハードコート性能を阻害せずに転写成型後の優れた耐指紋性、すなわち指紋拭き取り性を付与した転写成型物を得ることを目的とする。
【課題を解決するための手段】
【００１４】
本発明は、離型層と、ハードコート層と、前記離型層と前記ハードコート層との間に形成される、撥水性かつ親油性の耐指紋層とを備えるハードコート転写シートであって、前記耐指紋層は、溶剤可溶性の水酸基価を有する含フッ素共重合樹脂に、イソシアネート化合物を添加して溶剤に分散又は溶解して塗布し、熱で硬化させることで形成され、その厚さが０．０１μｍ以上２μｍ未満であり、前記ハードコート転写シートを支持体に転写成形後の表面の水接触角が７０°以上であり、かつ、スクアレン接触角が３０°未満であることを特徴とする。
【００１７】
また、本発明は、上記の構成を備えるハードコート転写シートを用いて支持体に転写成型することを特徴とする転写成型物の製造方法である。
【発明の効果】
【００１８】
本発明によれば、ハードコート性能を阻害せずに転写成型後の優れた耐指紋性、すなわち指紋拭き取り性を付与した転写成型物を得ることができる。特に、ハードコート層との密着性に優れるとともに指紋拭き取り性に優れた転写成型物を得ることができる。
【図面の簡単な説明】
【００１９】
【図１】実施形態におけるハードコート転写シートの断面図である。
【図２】他の実施形態におけるハードコート転写シートの断面図である。
【図３】実施例１の外観写真図である。
【図４】比較例１の外観写真図である。
【発明を実施するための形態】
【００２０】
以下、図面を参照しながら本発明の実施形態について説明する。
【００２１】
図１に、本実施形態におけるハートコート転写シートの断面図を示す。ハードコート転写シート１は、基材１０、離型層１２、耐指紋層（あるいは指紋拭き取り層）１４、ハードコート層１６、アンカー層１８及び接着層２０を順次積層して構成される。以下、各層について説明する。    
【００２２】
＜基材１０＞
基材１０としては、耐熱性、機械的強度、耐溶剤性等があれば、用途に応じて種々の材料が適用できる。例えば、ポリエチレンテレフタレート、ポリエチレンナフタレートなどのポリエステル系樹脂、ナイロン６などのポリアミド系樹脂、ポリプロピレン、ポリノルボルネンなどのポリオレフィン系樹脂、ポリ塩化ビニルなどのビニル系樹脂、ポリメチルメタアクリレートなどのセルロース系フィルム、ポリイミドなどのイミド系樹脂などが挙げられる。好ましくは、耐熱性、機械的強度の点で、ポリエチレンテレフタレート、ポリブチレンテレフタレート、ポリエチレンナフタレートなどのポリエステル系樹脂のフィルムで、ポリエチレンテレフタレートが最適である。基材１０の厚さは、通常、１５μｍ〜１００μｍ程度が適用できるが、２５〜５０μｍが転写性の点で好ましい。
【００２３】
基材１０は、これら樹脂を主成分とする共重合樹脂、または混合物（アロイを含む）、若しくは複数層からなる積層体であっても良い。また、基材１０は、延伸フィルムでも、未延伸フィルムでも良いが、強度を向上させる目的で一軸方向または二軸方向に延伸したフィルムが好ましい。基材１０は、これら樹脂の少なくとも１層からなるフィルム、シート、ボード状として使用する。基材１０は、塗布に先立って、塗布面にコロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理等の易接着処理を行っても良い。又、必要に応じて、充填剤、着色剤、可塑剤、帯電防止剤などの添加剤を加えても良い。
【００２４】
＜離型層１２＞
離型層１２としては、通常、離型性樹脂、離型剤を含んだ樹脂、電離放射線で架橋する硬化性樹脂等があるが、本実施形態ではメラミン系樹脂を用いる。なお、これにマット剤を併用したものでも使用する事ができる。
【００２５】
離型層１２の形成は、該樹脂を溶剤に分散又は溶解して、ロールコート、グラビアコート等の公知のコーティングで塗布し乾燥して、温度１４０℃〜２００℃程度で焼き付ける。離型層１２の厚さは、通常は０．０１μｍ〜５．０μｍ程度、好ましくは０．５μｍ〜３．０μｍ程度である。
【００２６】
＜耐指紋層（指紋拭き取り層）１４＞
耐指紋層１４は、転写成形時の耐熱性や転写成形後の耐溶剤性、指紋拭き取り耐久性を得るため、イソシアネート化合物あるいは、光重合開始剤等の硬化剤を単体、又は併用する事により架橋しうる成分を主成分とする。
【００２７】
なお、転写成形後の水接触角は７０°以上、好ましくは８０°以上、スクアレン接触角は３０°以下、好ましくは２０°以下になる事が望ましい。この範囲内であれば、特に樹脂系にはこだわらないが、具体的には、溶剤可溶性の水酸基価を有する含フッ素共重合樹脂や、これを含む電離放射線硬化樹脂等が例示できる。これらにイソシアネート化合物、又は光重合開始剤を添加する事により架橋する。必要に応じて１０ｎｍ〜５μｍのシリカを１〜５０重量部混合してもよい。
【００２８】
水酸基価を有する含フッ素共重合樹脂としては、具体的には、特開平６−２７１８０７号公報に開示されているフッ素化オレフィンと溶剤可溶とするためのアルキルビニルエーテルまたはアルキルビニルエステル、さらに水酸基を有する化合物および任意にその他の単量体からなる含フッ素共重合体、あるいは特開２００９−２４９５８４号公報で開示されているラジカル重合性樹脂などが例示できる。これらは指触乾燥性があり、親油性である事が望ましく、これによりハードコート層のリコート性、及び密着性が得られる。
【００２９】
水酸基価を有する含フッ素共重合樹脂の分子量は、ゲルパーメーションクロマトグラフィー法によるポリスチレン換算の数平均分子量で１０００以上かつ２０００００以下である事が望ましく、又、１０〜２００ｍｇＫＯＨ／ｇの水酸基価を有する事が望ましい。イソシアネート化合物としては、公知のものを用いることができ、例えば、２，４−トリレンジイソシアネート、２，６−トリレンジイソシアネート、キシレン−１，４−ジイソシアネート、キシレン−１，３−ジイソシアネート、４，４′−ジフェニルメタンジイソシアネート、２，４′−ジフェニルメタンジイソシアネート、４，４′−ジフェニルエーテルジイソシアネート、２−ニトロジフェニル−４，４′−ジイソシアネート、２，２′−ジフェニルプロパン−４，４′−ジイソシアネート、３，３′−ジメチルジフェニルメタン−４，４′−ジイソシアネート、４，４′−ジフェニルプロパンジイソシアネート、ｍ−フェニレンジイソシアネート、ｐ−フェニレンジイソシアネート、ナフチレン−１，４−ジイソシアネート、ナフチレン−１，５−ジイソシアネート、３，３′−ジメトキシジフェニル−４，４′−ジイソシアネート等の芳香族ジイソシアネート、テトラメチレンジイソシアネート、ヘキサメチレンジイソシアネート、リジンジイソシアネート等の脂肪族ジイソシアネート、イソホロンジイソシアネート、水添化トリレンジイソシアネート、水添化キシレンジイソシアネート、水添化ジフェニルメタンジイソシアネート等の脂環族ジイソシアネート等が挙げられる。又は、リコートされる電離放射線硬化性樹脂との密着性を考慮し、好ましくは、反応性二重結合を有するものが望ましい。なお、これらは、１種または２種以上を混合して使用する事ができる。
【００３０】
光重合開始剤としては、公知のものを用いる事ができ、例えば、２，２−ジメトキシ−１，２−ジフェニルエタン−１−オン、１−シクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１、ビス（２，４，６−トリメチルベンゾイル）−フェニルフォスフィンオキサイド、２，４，６−トリメチルベンゾイルージフェニルーフォスフィンオキサイド、４−メチルベンゾフェノン等が挙げられる。なお、これらは、１種または２種以上を混合して使用する事ができ、公知の硬化促進剤を併用しても構わない。
【００３１】
イソシアネート化合物や光重合開始剤の他にも、公知の硬化剤を用いる事ができる。例えば、末端にチオール基を有する化合物、１級又は２級アミンを有する化合物、２，２’−アゾビスイソブチロニトリル、２、２’−アゾビス（２，４−ジメチルバレロニトリル）、２，２’−アゾビス（２−アミジノプロパン）ジハイドロクロライド、４，４’−アゾビス（４−シアノペンタノイックアシッド）の様なアゾ系開始剤や、ラウロイルパーオキサイド、ベンゾイルパーオキサイド、ｔ−ブチルパーオキシピバレート、ｔ−ブチルパーオキシベンゾエート、ｔ−ブチルパーオキシ−２−エチルヘキサノエート、アセチルパーオキサイド、ジ−ｔ−ブチルパーオキサイド、ジクミルパーオキサイド、クメンハイドロパーオキサイド、メチルエチルケトンパーオキサイド、ジシイソプロピルパーオキシカーボネート、ｔ−ブチルハイドロパーオキサイド、過硫酸カリウム等が挙げられる。なお、これらは、１種または２種以上を混合して使用する事ができ、公知の硬化促進剤を併用しても構わない。
【００３２】
耐指紋層１４の形成は、該樹脂を溶剤に分散又は溶解して、ロールコート、グラビアコート、コンマコート、ナイフコート、ダイコートなどの公知のコーティングで塗布し乾燥して、熱、又は電離放射線で半硬化、又は十分に架橋させる。耐指紋層１４の厚さは、０．０１μｍ〜２μｍ未満、好ましくは０．１μｍ〜１μｍ以下である。
【００３３】
＜ハードコート層１６＞
ハードコート層１６は、電離放射線硬化性樹脂を主成分とする。該電離放射線硬化性樹脂として具体的な例としては、ペンタエリスリトールトリ（メタ）アクリレート、ペンタエリスリトールテトラ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、トリメチロールプロパントリ（メタ）アクリレート、ペンタエリスリトールトリアクリレートヘキサメチレンジイソシアネートウレタンプレポリマー、ペンタエリスリトールトリアクリレートトルエンジイソシアネートウレタンプレポリマー、ペンタエリスリトールトリアクリレートイソホロンジイソシアネートウレタンプレポリマー、反応性アクリルポリマー、反応性ポリウレタン等を用いることができる。これらは、１種または２種以上を混合して使用する事が出来る。なお、必要に応じて、アクリル系樹脂やポリエステル系樹脂、ビニル系樹脂、イミド系樹脂、さらには光重合開始剤、界面活性剤、シリカ、ワックス、金属酸化物などが添加される。又、ウレタン（メタ）アクリレートオリゴマーを含有する電離放射線硬化性樹脂は、具体的には、特開２００１−３２９０３１号公報で開示されている光硬化性樹脂などが例示できる。
【００３４】
ハードコート層１６の形成方法は、上記混合物を溶剤に分散又は溶解して、ロールコート、グラビアコート、コンマコート、ナイフコート、ダイコートなどの公知のコーティングで塗布し乾燥して、熱、又は電離放射線で半硬化させるか、電離放射線で十分に硬化させる。半硬化の場合は、転写成型後に電離放射線により、十分に硬化させる。ハードコート層１６の厚さは、１μｍ〜２０μｍ程度、好ましくは３μｍ〜１０μｍ程度である。
【００３５】
＜アンカー層１８＞
アンカー層１８は、主成分がアクリルウレタン、ポリエステルウレタン、エポキシウレタンなどのウレタン系樹脂、特に二液性硬化ウレタン樹脂、熱硬化ウレタン樹脂などの硬化型ウレタン樹脂、メラミン系樹脂、及びニトロセルロース系樹脂などが挙げられる。これらは単独で用いても良いし、２種以上を混合しても良い。
【００３６】
上記混合物を溶剤に分散又は溶解して、ロールコート、グラビアコート、コンマコート、ナイフコート、ダイコートなどの公知のコーティングで塗布し乾燥する。アンカー層１８の厚さは、０．１μｍ〜５．０μｍ程度、好ましくは０．５μｍ〜３．０μｍ程度である。
【００３７】
＜接着層２０＞
接着層２０は、加熱されると溶融又は軟化して接着効果を発揮する公知の感熱接着剤が適用でき、具体的には、塩化ビニル系樹脂、酢酸ビニル系樹脂、塩化ビニル酢酸ビニル共重合樹脂、アクリル系樹脂、ポリエステル系樹脂などが挙げられる。又、必要に応じて、マイクロシリカ等を含む。これらは単独で用いても良いし、２種以上を混合しても良い。
【００３８】
上記混合物を溶剤に分散又は溶解して、ロールコート、グラビアコート、コンマコート、ナイフコート、ダイコートなどの公知のコーティングで塗布し乾燥する。接着層２０の厚さは、０．１μｍ〜５．０μｍ程度、好ましくは０．５μｍ〜３．０μｍ程度である。
【００３９】
以上のようなハードコート転写シート１を用いて、図１に示す支持体２２に熱転写、あるいはインモールド成型を行う。離型層１２を剥離後、架橋した耐指紋層１４が最表面の全面に露出される事により、安定した耐指紋性、すなわち指紋拭き取り性が得られる。なお、支持体２２は、アクリル系樹脂（ＰＭＭＡ）、ポリスチレン系樹脂（ＰＳ）、アクリルニトリル・ブタジエン・スチレン共重合体系樹脂（ＡＢＳ）、変性ポリフェニレンエーテル系樹脂（変性ＰＰＥ）、ポリカーボネート系樹脂（ＰＣ）、ＰＣ／ＡＢＳ等の非結晶性樹脂が好適に用いられる。
【００４０】
図２に、他の実施形態におけるハードコート転写シートの断面図を示す。図１と異なる点は、アンカー層１８と接着層２０との間に、他の層１９を積層している点である。他の層１９は、溶剤に分散又は溶解して、ロールコート、グラビアコート、コンマコート、ナイフコート、ダイコートなどの公知のコーティングで塗布し乾燥するか、乾燥後にエージング処理、又は電離放射線で反応させる。又は、真空蒸着法やスパッターリング法、イオンプレーティング法、鍍金法などにより処理された金属薄膜層も含む。
【００４１】
以下、実施例および比較例について説明する。
【００４２】
［実施例１］
溶剤可溶性フッ素樹脂、ＺＸ−２１４−Ａ（富士化成工業社製）を１００重量部に対して、イソシアネート、ＥＸＦ−ＣＲ３硬化剤（大日精化工業製）を当量部添加し、これをメチルエチルケトンにて総固形分が１５重量％になる様に希釈調整し、耐指紋層成分を得た。
【００４３】
上記調整物を、基材１０としての厚み３８μｍのメラミン処理ＰＥＴフィルムに乾燥膜厚が０．５μｍとなる様にバーコート法で均一に塗布・乾燥後、低湿な４０℃の乾燥機で２４時間エージングし、耐指紋層１４を得た。以降、ハードコート層１６、アンカー層１８、接着層２０の順に積層し、転写シート１を得た。
【００４４】
ハードコート層１６は、セイカビーム  ＥＸＦ−ＲＴ０１（大日精化工業製）を乾燥膜厚が５μｍとなる様にバーコート法で均一に塗布・乾燥後、８０Ｗ／ｃｍの高圧水銀灯にて、積算光量３５ｍＪ／ｃｍ２で半硬化した。
【００４５】
アンカー層１８は、ＥＸＦ−ＣＡＭＶ（大日精化工業製）を１００重量部にＥＸＦ−ＣＲ３硬化剤（大日精化工業製）を当量部添加し、乾燥膜厚が１．２μｍとなる様にバーコート法で均一に塗布・乾燥後、４０℃の乾燥機で４８時間エージングした。
【００４６】
接着層２０は、ＥＸＦ−ＨＳ１メヂウム（大日精化工業製）を乾燥膜厚が１．５μｍとなる様にバーコート法で均一に塗布・乾燥した。
【００４７】
上記転写シート１を、１ｍｍ厚の透明アクリル板（コモグラスＰ（透明）、クラレ社製）に熱ロールにて２４０℃で２パスする事により熱圧着し、メラミンＰＥＴを剥がしてから、８０Ｗ／ｃｍの高圧水銀灯にて、積算光量１２００ｍＪ／ｃｍ２で硬化し、転写成型品を得た。
【００４８】
［実施例２］
溶剤可溶性フッ素樹脂、ＺＸ−２１４−Ａ（富士化成工業社製）を１００重量部に対して、イソシアネート、ＥＸＦ−ＣＲ３硬化剤（大日精化工業製）を当量部、イルガキュア１８４（ＢＡＳＦジャパン製）を固形分換算で１部添加し、これをメチルエチルケトンにて総固形分が１５重量％になる様に希釈調整し、耐指紋層１４の成分を得た。なお、転写シートの作製、及び転写成形品の作製は実施例１と同様とした。
【００４９】
［実施例３］
溶剤可溶性フッ素樹脂、フタージェント  ＦＴＸ−２２０Ｓ（ネオス社製）を１００重量部に対して、イソシアネート、ＥＸＦ−ＣＲ３硬化剤（大日精化工業製）を当量部添加し、これをメチルエチルケトンにて総固形分が１５重量％になる様に希釈調整し、耐指紋層１４の成分を得た。なお、転写シートの作製、及び転写成形品の作製は実施例１と同様とした。
【００５０】
［実施例４］
実施例１の耐指紋層の成分樹脂をセイカビーム  ＥＸＦ−ＲＴ０１に１０重量部（固形分換算）となる様に添加し、さらにイソシアネート、ＥＸＦ−ＣＲ３硬化剤（大日精化工業製）を当量部添加し、これをメチルエチルケトンにて総固形分が１５重量％になる様に希釈調整し、耐指紋層１４の成分を得た。なお、転写シートの作製、及び転写成形品の作製は実施例１と同様とした。
【００５１】
［比較例１］
耐指紋層１４を設けずに転写シートを作製し、実施例１と同様にして転写成型品を得た。
【００５２】
［比較例２］
実施例１の耐指紋層１４の成分樹脂をセイカビーム  ＥＸＦ−ＲＴ０１に５重量部（固形分換算）となる様に添加し、ハードコート層１６の成分を得た。なお、比較例１と同様、耐指紋層１４を設けずに転写シートを作製し、実施例１と同様にして転写成型品を得た。
【００５３】
［比較例３］
実施例１の耐指紋層１４の成分樹脂をセイカビーム  ＥＸＦ−ＲＴ０１に１０重量部（固形分換算）となる様に添加し、ハードコート層１６の成分を得た。なお、比較例１と同様、耐指紋層１４を設けずに転写シートを作製し、実施例１と同様にして転写成型品を得た。
【００５４】
［比較例４］
実施例１の耐指紋層１４の成分樹脂をセイカビーム  ＥＸＦ−ＲＴ０１に５０重量部（固形分換算）となる様に添加し、ハードコート層１６の成分を得た。なお、比較例１と同様、耐指紋層１４を設けずに転写シートを作製し、実施例１と同様にして転写成型品を得た。
【００５５】
［比較例５］
実施例１の耐指紋層１４の乾燥膜厚を２．４μｍとし、転写成型品を得た。
［比較例６］
【００５６】
溶剤可溶性フッ素樹脂、ルミフロンＬＦ−１００（旭硝子社製）を１００重量部に対して、イソシアネート、ＥＸＦ−ＣＲ３硬化剤（大日精化工業製）を当量部添加し、これをメチルエチルケトンにて総固形分が１５重量％になる様に希釈調整し、耐指層１４の成分を得た。なお、転写シートの作製、及び転写成形品の作製は実施例１と同様とした。
【００５７】
評価方法は以下の通りである。
【００５８】
（１）外観の評価
転写成形品の外観について、平滑性、ユズ肌、白化等について不具合を目視で確認した。
【００５９】
（２）耐指紋性、すなわち指紋拭き取り性の評価
転写成型品の表面に実際に指紋を付着させた後、ガーゼで５往復擦り、目視にて指紋がどれだけ拭き取れるかを評価した。評価基準は以下の通りとした。
○：指紋の跡が残らない。（完全に拭き取れる）
△：指紋の跡が若干残る。（さらに５往復擦って完全に拭き取れる）
×：指紋が伸びて全く拭き取れない。
【００６０】
（３）接触角測定
転写成型品表面の室温２５℃における水及びスクアレン接触角を測定した。
【００６１】
（４）耐スチールウール性
転写成型品表面をスチールウール（ボンスター＃００００）にて３００ｇ／ｃｍ２荷重で１０往復した際の傷の付き具合を目視で評価した。評価基準は以下の通りとした。
○：傷無し。
△：標準より若干傷が多い。
×：明らかに傷が多い。
【００６２】
（５）鉛筆硬度
転写成型品表面をＪＩＳ  Ｋ５６００に基づき、三菱ｕｎｉの鉛筆を用いて、７５０ｇ／ｃｍ２荷重にて引っ掻き試験を行った。
【００６３】
（６）密着性
転写成型品表面に２４ｍｍ幅のセロハンテープ（ニチバン株式会社製）にて、碁盤目クロスカット法（１００／１００）により評価した。
【００６４】
＜評価結果＞
評価結果を表１に示す。
【表１】
0005557731.tif 000002
【００６５】
表１に示すように、実施例の成型品は概ね指紋が拭き取りやすく、硬度物性も維持する事がわかる。なお、指紋拭き取り性としては、スクアレン接触角が２０°以下である事がより望ましい結果だった。図３に実施例１の外観写真を示す。また、図４に、比較例１の外観写真を示す。図３では指紋がきれいに拭き取られている一方、図４では指紋が伸びてしまって拭き取れていない。
【００６６】
比較例２〜４に示す様に、耐指紋層１４の成分樹脂を混合する程、接触角は理想的数値であっても、相溶性が低下する事による外観の白化が目立ち、耐スチールウール性や密着性も低下した。
【００６７】
比較例５に示す様に、耐指紋層１４の膜厚が厚いと、密着性や硬度物性が低下した。これより、乾燥膜厚の上限としては２μｍ未満が望ましいといえる。膜厚の下限は、耐指紋層としての機能を発現する必要があることから０．０１μｍ以上が好ましい。従って、膜厚の範囲を示すと、好適には０．０１μ以上２μｍ未満である。
【００６８】
比較例６に示す様に、撥油性の材料を耐指紋層１４の成分として用いた場合、リコートによる密着性が全く得られなかった。
【００６９】
以上の結果より、本実施形態における離形層１２とハードコート層１６の間に耐指紋層１４を薄膜で積層する手法は、ハードコート層１６に指紋拭き取り性成分を添加する手法よりも、指紋拭き取り性成分が転写面全面に配向しており、指紋拭き取り性能に優れると共に、スクアレン接触角が低く、薄膜塗工であれば、リコートの密着性を阻害しない事が明らかである。又、単層薄膜塗工であるため、外観も良好であり、硬度物性も維持できる。
【００７０】
なお、耐指紋層１４については、定性的には撥水性かつ親油性であることが好適である。指紋のほとんどは水分から構成されるところ、撥水性により指紋の拭き取りを容易化することができる。また、親油性により指紋を目立たなくするとともに、ハードコート層１６との密着性を確保することができる。耐指紋性１４の水接触角とスクアレン接触角については、水接触角は７０°以上、好ましくは７５°以上であり、スクアレン接触角は３０°未満、好ましくは２５°以下であればよい。以下に、耐指紋層１４の水接触角とスクアレン角の実施例及び比較例を示す。
【００７１】
［実施例５］
上記の実施例１と同様である。
【００７２】
すなわち、溶剤可溶性フッ素樹脂、ＺＸ−２１４−Ａ（富士化成工業社製）を１００重量部に対して、イソシアネート、ＥＸＦ−ＣＲ３硬化剤（大日精化製）を当量部添加し、これをメチルエチルケトンにて総固形分が１５重量％になる様に希釈調整し、耐指紋層成分を得た。
【００７３】
上記調整物を、基材１０としての厚み３８μmのメラミンＰＥＴフィルムに乾燥膜厚が０．５μmとなる様にバーコート法で均一に塗布・乾燥後、低湿な４０℃の乾燥機で２４時間エージングし、耐指紋層１４を得た。以降、ハードコート層１６、アンカー層１８、接着層２０の順に積層し、転写シート１を得た。
【００７４】
ハードコート層１６は、セイカビーム  ＥＸＦ−ＲＴ０１（大日精化製）を乾燥膜厚が５μｍとなる様にバーコート法で均一に塗布・乾燥後、８０Ｗ／ｃｍの高圧水銀灯にて、積算光量３５ｍＪ／ｃｍ２で半硬化した。
【００７５】
アンカー層１８は、ＥＸＦ−ＣＡＭＶ（大日精化製）を１００重量部にＥＸＦ−ＣＲ３硬化剤（大日精化製）を当量部添加し、乾燥膜厚が１．２μｍとなる様にバーコート法で均一に塗布・乾燥後、４０℃の乾燥機で４８時間エージングした。
【００７６】
接着層２０は、ＥＸＦ−ＨＳ１メヂウム（大日精化製）を乾燥膜厚が１．５μｍとなる様にバーコート法で均一に塗布・乾燥した。
【００７７】
上記転写シート１を、１ｍｍ厚の透明アクリル板（コモグラスＰ（透明）、クラレ社製）に熱ロールにて２４０℃で２パスする事により熱圧着し、メラミンＰＥＴを剥がしてから、８０Ｗ／ｃｍの高圧水銀灯にて、積算光量１２００ｍＪ／ｃｍ２で硬化し、転写成型品を得た。
【００７８】
［実施例６］
実施例５において、耐指紋層１４の成分にフタージェント７３０ＦＭ（ネオス社製）を固形分比で２０％添加した。それ以外は実施例５と同様である。
【００７９】
［実施例７］
実施例５において、耐指紋層１４の成分にフタージェント７５０ＦＭ（ネオス社製）を固形分比で２０％添加した。それ以外は実施例５と同様である。
【００８０】
［比較例７］
実施例５において、耐指紋層１４の成分にフタージェント２１５ＦＭ（ネオス社製）を固形分比で２０％添加した。それ以外は実施例５と同様である。
【００８１】
［比較例８］
実施例５において、耐指紋層１４の成分にフタージェント２４５ＦＭ（ネオス社製）を固形分比で２０％添加した。それ以外は実施例５と同様である。
［比較例９］
【００８２】
実施例５において、耐指紋層１４の成分にフタージェント７１０ＦＭ（ネオス社製）を固形分比で２０％添加した。それ以外は実施例５と同様である。
【００８３】
評価方法は以下の通りである。
【００８４】
（７）外観の評価
外観１：メラミンＰＥＴに、上記調整試料を塗工した際の状態を目視で観察した。
外観２：耐指紋層１４に、ハードコート層１６を塗工した際の状態を目視で観察した。
【００８５】
（８）指紋拭き取り性の評価
転写成型品の表面に実際に指紋を付着させた後、ガーゼで５往復擦り、目視にて指紋がどれだけ拭き取れるかを評価した。評価基準は以下の通りとした。
○：指紋の跡が残らない。（完全に拭き取れる）
△：指紋の跡が若干残る。（さらに５往復擦って完全に拭き取れる）
×：指紋が伸びて全く拭き取れない。
【００８６】
（９）接触角測定
接触角Ａ：指紋拭き取り層形成直後の室温２５℃における水及びスクアレン接触角を測定した。
接触角Ｂ：転写成型品表面の室温２５℃における水及びスクアレン接触角を測定した。
【００８７】
（１０）耐スチールウール性
転写成型品表面をスチールウール（ボンスター＃００００）にて３００ｇ／ｃｍ２荷重で１０往復した際の傷の付き具合を目視で評価した。評価基準は以下の通りとした。
○：傷無し。
△：標準より若干傷が多い。
×：明らかに傷が多い。
【００８８】
（１１）鉛筆硬度
転写成型品表面をＪＩＳ  Ｋ５６００に基づき、三菱ｕｎｉの鉛筆を用いて、７５０ｇ／ｃｍ２荷重にて引っ掻き試験を行った。
【００８９】
（１２）密着性
転写成型品表面に２４ｍｍ幅のセロハンテープ（ニチバン株式会社製）にて、碁盤目クロスカット法（１００／１００）により評価。
【００９０】
評価結果を表２に示す。
【表２】
0005557731.tif 000003
【００９１】
転写成形後の指紋拭き取り性が良好だったのは実施例５、実施例６、実施例７であった。なお、実施例６、７については耐スチールウール性が不良だったが、これは指紋拭き取り成分に混合した各材料の影響でエージングによる熱硬化性が低下した事が原因の一つと考えられる。
【００９２】
比較例７及び比較例８は、水接触角が７０°未満であり、指紋拭き取り性が得られなかった。
【００９３】
比較例９は、スクアレン接触角が３０°以上であり、密着性が不良であった。
【００９４】
なお、水接触角やスクアレン接触角が転写前後で異なるのは、指紋拭き取り成分に混合した材料の配向性の違いによる影響が大きいと考える。
【００９５】
以上の結果より、転写成形後の成型物表面の水接触角が７０°以上、好ましくは７５°以上であり、スクアレン接触角が３０°未満、好ましくは２５°以下とする事で、指紋拭き取り性は良好となる。
【符号の説明】
【００９６】
１０  基材、１２  離型層、１４  耐指紋層、１６  ハードコート層、１８  アンカー層、２０  接着層。
【図１】
0005557731.tif 000004
【図２】
0005557731.tif 000005
【図３】
0005557731.tif 000006
【図４】
0005557731.tif 000007